(57)【特許請求の範囲】
【請求項１】
（Ａ）ショアＤ硬度が３０〜５０であり、粘弾性測定における−１０〜２０℃のｔａｎδが０．１５以下であり、かつガラス転移温度（Ｔｇ）が−２０℃以下であるポリエーテルエステル系熱可塑性エラストマーと、
（Ｂ）ＪＩＳ−Ａ硬度が８０以下であるオレフィン系熱可塑性エラストマーもしくはその変性物又はスチレン系共役ジエンブロック共重合体もしくはその水素添加物又はその変性物との加熱混合物を主材としてなることを特徴とするゴルフボール用材料。
【請求項２】
上記成分（Ａ）と（Ｂ）との配合比が重量比として９５：５〜３０：７０であることを特徴とする請求項１記載のゴルフボール用材料。
【請求項３】
ゴルフボール用材料のショアＤ硬度が２０〜５０である請求項１又は２記載のゴルフボール用材料。
【請求項４】
ソリッドコアと、該ソリッドコアを被覆するカバーとを具備してなるソリッドゴルフボールにおいて、上記ソリッドコアが請求項１乃至３のいずれか１項記載のゴルフボール用材料にて形成されたことを特徴とするソリッドゴルフボール。
【請求項５】
ソリッドコアの外径が３５〜４０ｍｍである請求項４記載のソリッドゴルフボール。
【請求項６】
ソリッドセンターに糸ゴムを巻回してなる糸巻きコアと該糸巻きコアを被覆するカバーとを具備してなる糸巻きゴルフボールにおいて、上記ソリッドセンターが請求項１乃至３のいずれか１項記載のゴルフボール用材料にて形成されたことを特徴とする糸巻きゴルフボール。
【請求項７】
ソリッドセンターの外径が２４〜３８ｍｍである請求項６記載の糸巻きゴルフボール。
【請求項８】
請求項１乃至３のいずれか１項記載のゴルフボール用材料にて形成されたことを特徴とするワンピースゴルフボール。
【発明の詳細な説明】
【０００１】
【発明の属する技術分野】
本発明は、圧縮永久歪が生じ難く打撃時の塑性変形の発生が抑制され、高反発弾性で、飛距離性能、打撃時のフィーリング、コントロール性のいずれにも優れたゴルフボールを得ることができるゴルフボール用材料及び該ゴルフボール用材料を使用して形成されたことを特徴とするワンピースゴルフボール、ソリッドゴルフボール及び糸巻きゴルフボールに関する。
【０００２】
【従来の技術及び発明が解決しようとする課題】
従来より、ゴルフボールとしては、ソリッドコアにカバーを形成してなるソリッドゴルフボール、ソリッドセンターに糸ゴムを巻回してなる糸巻きコアにカバーを形成してなる糸巻きゴルフボール、ゴム組成物にて単一層として形成されたワンピースゴルフボールなどが知られているが、これらゴルフボールに対しては、各種材料を改良し、飛距離などのボール性能の向上を図っている。
【０００３】
例えば、ポリエーテルエステル系熱可塑性エラストマーは、柔軟かつ反発弾性の高い材料であることから、コアとカバーとの間に形成される中間層の材料として、また用途により、ソリッドコア材、ソリッドセンター材、ワンピースゴルフボール材といった各種芯材として使用されている。
【０００４】
しかしながら、芯材としてポリエーテルエステル系熱可塑性エラストマーを用いた場合、圧縮永久歪が大きく、ボール打撃後に塑性変形を起こしてしまうという問題がある。
【０００５】
一方、近年、ゴルフボールに望まれる特性が多様化しており、多層構造材料として更に柔軟で高反発弾性を付与し得るソリッドコア、ソリッドセンターやワンピースゴルフボールの材料が望まれている。
【０００６】
本発明は上記事情に鑑みなされたもので、圧縮永久歪が生じ難く、高反発弾性で、フィーリング、飛び性能が良好なゴルフボールを得ることができるゴルフボール用材料及び該ゴルフボール用材料にて形成されたソリッドゴルフボール、糸巻きゴルフボール、ワンピースゴルフボールを提供することを目的とする。
【０００７】
【課題を解決するための手段及び発明の実施の形態】
本発明者は、上記目的を達成するため鋭意検討を行った結果、下記成分（Ａ）、（Ｂ）の加熱混合物を主材とする材料をゴルフボール用材料として使用すると、圧縮永久歪が発生しにくく、打撃時の塑性変形が抑制され、高反発弾性を有し、フィーリング、飛距離性能に優れたゴルフボールが得られることを知見した。
（Ａ）ショアＤ硬度が３０〜５０であり、粘弾性測定における−１０〜２０℃のｔａｎδが０．１５以下であり、かつガラス転移温度（Ｔｇ）が−２０℃以下であるポリエーテルエステル系熱可塑性エラストマー。
（Ｂ）ＪＩＳ−Ａ硬度が８０以下であるオレフィン系熱可塑性エラストマーもしくはその変性物又はスチレン系共役ジエンブロック共重合体もしくはその水素添加物又はその変性物。
【０００８】
更に、本発明者は、上記材料をソリッドコア材、ソリッドセンター材、ワンピースゴルフボール材として使用したゴルフボールは、本発明の材料の性能が十分に付与されたゴルフボールになり、圧縮永久歪が発生しにくく、打撃時の塑性変形が抑制され、高反発弾性を有し、フィーリング、飛距離性能に優れたソリッドゴルフボール、糸巻きゴルフボール、ワンピースゴルフボールにそれぞれなることを知見し、本発明をなすに至った。
【０００９】
従って、本発明は下記ゴルフボール用材料及びゴルフボールを提供することを目的とする。
〔請求項１〕（Ａ）ショアＤ硬度が３０〜５０であり、粘弾性測定における−１０〜２０℃のｔａｎδが０．１５以下であり、かつガラス転移温度（Ｔｇ）が−２０℃以下であるポリエーテルエステル系熱可塑性エラストマーと、
（Ｂ）ＪＩＳ−Ａ硬度が８０以下であるオレフィン系熱可塑性エラストマーもしくはその変性物又はスチレン系共役ジエンブロック共重合体もしくはその水素添加物又はその変性物との加熱混合物を主材としてなることを特徴とするゴルフボール用材料。
〔請求項２〕上記成分（Ａ）と（Ｂ）との配合比が重量比として９５：５〜３０：７０であることを特徴とする請求項１記載のゴルフボール用材料。
〔請求項３〕ゴルフボール用材料のショアＤ硬度が２０〜５０である請求項１又は２記載のゴルフボール用材料。
〔請求項４〕ソリッドコアと、該ソリッドコアを被覆するカバーとを具備してなるソリッドゴルフボールにおいて、上記ソリッドコアが請求項１乃至３のいずれか１項記載のゴルフボール用材料にて形成されたことを特徴とするソリッドゴルフボール。
〔請求項５〕ソリッドコアの外径が３５〜４０ｍｍである請求項４記載のソリッドゴルフボール。
〔請求項６〕ソリッドセンターに糸ゴムを巻回してなる糸巻きコアと該糸巻きコアを被覆するカバーとを具備してなる糸巻きゴルフボールにおいて、上記ソリッドセンターが請求項１乃至３のいずれか１項記載のゴルフボール用材料にて形成されたことを特徴とする糸巻きゴルフボール。
〔請求項７〕ソリッドセンターの外径が２４〜３８ｍｍである請求項６記載の糸巻きゴルフボール。
〔請求項８〕請求項１乃至３のいずれか１項記載のゴルフボール用材料にて形成されたことを特徴とするワンピースゴルフボール。
【００１０】
以下、本発明について更に詳しく説明すると、本発明のゴルフボール用材料は、上記成分（Ａ）及び（Ｂ）を必須成分とする加熱混合物を主材としてなるものである。
【００１１】
ここで、成分（Ａ）のポリエーテルエステル系熱可塑性エラストマーは、ショアＤ硬度が３０以上、上限としては５０以下、更に好ましくは４７以下であり、ショアＤ硬度が低いと反発性が低下し、ショアＤ硬度が高いと打撃時のフィーリングが悪くなる。
【００１２】
上記成分（Ａ）のポリエーテルエステル系熱可塑性エラストマーは、粘弾性測定における−１０℃〜２０℃のｔａｎδが０．１５以下に特定されるものである。
【００１３】
ここで、粘弾性測定における−１０℃〜２０℃のｔａｎδとは、一般にカバー樹脂の粘弾性特性を測定する手法として用いられている指標の一つであり、厚さ約１０ｍｍ、幅約１２ｍｍ、長さ約３５ｍｍの試験片をレオメトリックス社製Ｒｈｉｏｓ  Ｖ  ４．３．２（粘弾性スペクトルメータ）を用いて、周波数６２．８ｒａｄ／ｓ、昇温速度２℃／ｍｉｎで−１０℃〜２０℃の温度範囲にわたる損失弾性率と貯蔵弾性率を測定し、損失弾性率／貯蔵弾性率を算出した際の平均値のことをいう。
【００１４】
本発明の成分（Ａ）のポリエーテルエステル系熱可塑性エラストマーは、上記方法で算出したｔａｎδが０．１５以下、特に０．１以下であることを要し、ｔａｎδが大きいとボール打撃時のエネルギーロスが大きくなり、反発性が悪くなる。なお、ｔａｎδの下限は０．０１程度である。
【００１５】
本発明の成分（Ａ）のガラス転移温度（Ｔｇ）は−２０℃以下、特に−３０℃以下であることが必要で、ガラス転移温度が高いと、反発性が低下してしまう。なお、下限として−１００℃以上、特に−８０℃以上であることが推奨される。
【００１６】
上記成分（Ａ）のポリエーテルエステル系熱可塑性エラストマーとして、具体的には、市販品として東レ・デュポン社製ハイトレル３０７８、同４０４７、同４７６７等が推奨される。
【００１７】
本発明の成分（Ｂ）は、ＪＩＳ−Ａ硬度８０以下のオレフィン系熱可塑性エラストマーもしくはその変性物又はスチレン系共役ジエンブロック共重合体もしくはその水素添加物又はその変性物である。
【００１８】
ここで、オレフィン系熱可塑性エラストマーとしては、エチレンと炭素数３以上のアルケンとの共重合体、好ましくはエチレンと炭素数が４以上、上限として１０以下、特に８以下のアルケンとの共重合体や、α−オレフィンと不飽和カルボン酸エステルと、カルボキシル基又は無水カルボン酸基含有の重合性モノマーなどが挙げられる。具体的には、エチレン−プロピレン共重合体ゴム、エチレン−ブテン共重合体ゴム、エチレン−ヘキセン共重合体、エチレン−オクテン共重合体ゴム並びにこれらに加えてエチレン−プロピレン−ブテン非共役ジエン、例えば、５−エチリデンノルボルネン、５−メチルノルボルネン、５−ビニルノルボルネン、ジシクロペンタジエン、ブテンなどを用いたエチレン−プロピレン−ブテン共重合体や、エチレン−プロピレン−ブテン共重合体ゴム、エチレン−エチルアクリレート共重合樹脂などを挙げることができる。
【００１９】
本発明の成分（Ｂ）のオレフィン系熱可塑性エラストマーの変性物としては、変性オレフィンエラストマー等が挙げられ、例えば、エチレン−エチルアクリレート共重合樹脂に無水マレイン酸をグラフト変性したものなどを挙げることができる。
【００２０】
上記オレフィン系熱可塑性エラストマーの市販品としては、例えば、三井石油化学工業社製「ＭＩＴＳＵＩ  ＥＰＴ」や「タフマー」、ダウ・ケミカル日本社製「ＥＮＧＡＧＥ」、日本合成ゴム社製「ダイナロン」などを挙げることができる。また、オレフィン系熱可塑性エラストマーの変性物としては、三井・デュポンポリケミカル社製の「ＨＰＲ  ＡＲ２０１」等が挙げられる。
【００２１】
本発明の成分（Ｂ）であるスチレン系共役ジエンブロック共重合体の水素添加物としては、その共役ジエンブロックが、ブタジエン単独、イソプレン単独又はイソプレンとブタジエンの混合物からなる重合体ブロックであり、具体的には、スチレン−ブタジエン−スチレンブロック共重合体の水素添加物、スチレン−イソプレン−スチレンブロック共重合体の水素添加物などを挙げることができる。
【００２２】
このようなスチレン系共役ジエンブロック共重合体の水素添加物の市販品としては、例えば、日本合成ゴム社製「ダイナロン」、クラレ社製「セプトン」、「ハイブラー」、旭化成工業社製「タフテック」などが挙げられる。また、スチレン系共役ジエンブロック共重合体の変性物としては、ダイセル化学工業社製「エポフレンド」等が挙げられる。
【００２３】
以上の成分（Ａ）及び（Ｂ）は、その使用に際して、（Ａ），（Ｂ）各１種を単独で又は２種以上を混合して用いることができ、適宜調整して使用することができるが、成分（Ａ）及び成分（Ｂ）の混合物として市販品を用いることもでき、例えば、三菱化学社製「プリマロイ」等を挙げることができる。
【００２４】
本発明のゴルフボールは、芯球を上記成分（Ａ）と成分（Ｂ）とを主材として形成するものであるが、その配合割合は、特に制限されるものではなく、適宜調整され、特に、成分（Ａ）のポリエーテルエステル系熱可塑性エラストマーと、成分（Ｂ）のオレフィン系熱可塑性エラストマーもしくはその変性物又はスチレン系共役ジエンブロック共重合体もしくはその水素添加物又はその変性物との配合比は、重量比として９５：５〜３０：７０、好ましくは９０：１０〜４０：６０であることが推奨される。ここで、成分（Ａ）のポリエーテルエステル系熱可塑性エラストマーの重量比が９５より高いと、材料の柔軟化が達成されず、ゴルフボールのコントロール性やフィーリングが非常に悪いものになる場合があり、打撃時に圧縮永久歪が発生して塑性変形が起こりやすくなる場合がある。これに対して、成分（Ａ）のポリエーテルエステル系熱可塑性エラストマーの重量比が３０より低いと、ポリエーテルエステル系熱可塑性エラストマー本来の持つ優れた反発特性が付与されず、ボールの飛距離特性が乏しくなる場合がある。
【００２５】
本発明のゴルフボール用材料は、上記成分（Ａ）及び（Ｂ）の加熱混合物を主材としてなるものであるが、この加熱混合物には、必要に応じて他の添加剤を配合することができる。従って、例えば、ソリッドゴルフボールのソリッドコア材として使用する場合や、糸巻きゴルフボールのソリッドセンター材として使用する場合には、チタン白、硫酸バリウム、亜鉛華等の充填剤や金属せっけんなどの分散剤を配合することができ、ワンピースゴルフボール材として使用する場合には、上記充填剤、分散剤の他に、顔料、酸化防止剤、紫外線吸収剤、離型剤等を配合することができる。
【００２６】
本発明のゴルフボール用材料は、材料全体としてのショアＤ硬度が調整されることが好ましく、通常ショアＤ硬度は２０以上、特に２５以上、上限として５０以下、特に４５以下であることが推奨される。上記範囲を逸脱すると打撃フィーリングが好ましくない場合がある。
【００２７】
本発明の成分（Ａ）及び（Ｂ）の加熱混合物を主材とするゴルフボール用材料で各種芯球（ソリッドゴルフボールのソリッドコア、糸巻きゴルフボールのソリッドセンター、ワンピースゴルフボール）を得るには、上述した材料を成分（Ａ）及び（Ｂ）を用いて公知の成形方法で製造すればよく、特に射出成形方法が好適に採用され、１７０〜２７０℃の条件下、各種芯球の形状に応じたキャビティを有する金型を使用して製造する方法などで製造することができる。
【００２８】
従って、本発明のワンピースゴルフボールを得るには、ディンプル形成用凸部が突設された内壁を有する金型を使用して射出成形する方法を好適に採用することができる。
【００２９】
また、ソリッドゴルフボールのソリッドコア及び糸巻きゴルフボールのソリッドセンターを得る場合、上記ワンピースゴルフボールと同様に金型を用いて射出成形することができ、ソリッドゴルフボールのソリッドコアの直径は２５ｍｍ以上、特に２７ｍｍ以上、上限として４０ｍｍ以下、特に３９ｍｍ以下であることが好ましく、また、糸巻きゴルフボールのソリッドセンターは、外径が２４ｍｍ以上、特に２５ｍｍ以上、上限として３８ｍｍ以下、特に３７ｍｍ以下であることが推奨される。これらソリッドコア及びソリッドセンターの外径が上記範囲より小さい場合、ボール全体の反発性が十分とれず、また上記範囲を超えると打撃による耐久性が低下する場合がある。
【００３０】
本発明の糸巻きゴルフボールは、上述したソリッドセンターに糸ゴムを巻回した糸巻きコアを具備してなるものであるが、糸巻きコアの製造は、公知の方法に従い、ソリッドセンターに糸ゴムを巻回すればよい。なお、形成される糸ゴム層の厚さは、通常１ｍｍ以上、特に１．５ｍｍ以上、上限として４．４ｍｍ以下、特に４．０ｍｍにすることが好ましい。
【００３１】
上記ソリッドゴルフボールのソリッドコア、糸巻きゴルフボールのソリッドセンター又は糸巻きコアに対しては、必要に応じて公知の材料・方法により、中間層を被覆形成することもでき、中間層材としては、例えば、ポリウレタン系熱可塑性エラストマー、ポリエーテルエステル系熱可塑性エラストマー、ポリアミド系熱可塑性エラストマーなどを挙げることができ、これら中間層の形成方法としては、射出成形方法、コンプレッション成形方法などを採用することができる。
【００３２】
なお、中間層を形成するいずれの場合も、層の厚さは０．５ｍｍ以上、特に１ｍｍ以上、上限として３ｍｍ以下、特に２．５ｍｍ以下であることが推奨される。
【００３３】
本発明のソリッドゴルフボール及び糸巻きゴルフボールは、上記ソリッドコア及び糸巻きコアの表面にカバーが形成されてなるものである。
【００３４】
ここで、カバー材としては、特に制限されるものではなく、例えば、バラタ、アイオノマー樹脂やポリウレタン系熱可塑性エラストマーを主材として用いることができ、適宜選択すればよい。
【００３５】
このカバーとして用いるアイオノマー樹脂としては、ショアＤ硬度が４５以上、特に５０以上、上限として７０以下、特に６５以下であることが好ましく、ショアＤ硬度が高いと打感が悪くなり、繰り返し打撃耐久性に劣る場合があり、ショアＤ硬度が低いと、反発性が悪く、打撃時の飛距離が小さくなる場合がある。
【００３６】
上記アイオノマー樹脂として、市販品を好適に使用することができ、例えば、デュポン社製「サーリン」、三井・デュポンポリケミカル社製「ハイミラン」、エクソン化学社製「アイオテック」などの市販品を用いることができる。
【００３７】
また、必要に応じて上記アイオノマー樹脂以外に、種々の添加剤、例えば、顔料、分散剤、酸化防止剤、紫外線吸収剤、離型剤等を常用量添加することができる。更に、酸化亜鉛、硫酸バリウム等の金属酸化物、チタン、鉛、タングステン等の金属粉を配合し、比重を高くすることができる。
【００３８】
上記アイオノマー樹脂を主材とするカバーは、射出成形によって形成することができ、形成厚さは特に制限されるものではないが、通常１ｍｍ以上、特に１．５ｍｍ以上、上限として３ｍｍ以下、特に２．５ｍｍ以下とすることが推奨される。なお、カバーを多層構造とする場合には、トータル厚さが上記範囲内にあることが好ましい。
【００３９】
本発明のゴルフボールによれば、特定成分（Ａ）及び（Ｂ）の加熱混合物を主材としてなる材料にて芯球が形成されているので、反発性能の高いポリエーテルエステル系熱可塑性エラストマーと、非常に柔軟な（ショアＤ硬度が低い）オレフィン系熱可塑性エラストマーもしくはその変性物又はスチレン系共役ジエンブロック共重合体もしくはその水素添加物又はその変性物とが相俟って、打撃時において圧縮永久歪が生じ難く、塑性変形が起こりにくい上、高反発弾性で、フィーリング及びコントロール性能が改良されると共に、飛距離性能の向上を図ることができる。
【００４０】
なお、本発明のゴルフボールは、表面にディンプルが形成されるものであるが、その幾何学的配列としては、８面体、２０面体などで、ディンプルの模様としては、スクウェアー型、ヘキサゴン型、ペンタゴン型、トライアングル型などのいかなるものを採用しても差し支えない。
【００４１】
また、本発明のゴルフボールは、その直径、重さはゴルフ規則に従い、例えば、直径４２．６７ｍｍ以上、重量４５．９３ｇ以下に形成することができる。
【００４２】
【実施例】
以下、実施例及び比較例を示し、本発明を具体的に説明するが、本発明は下記実施例に制限されるものではない。
【００４３】
〔実施例１〜８，比較例１〜３〕
表１に示すソリッドコアの配合成分を加熱混合してコア材を調製し、ソリッドコア用金型内に射出導入し、同一形状のソリッドコアを製造した。
【００４４】
次いで、このコア上に表１に示すカバー材を射出成形し、表２に示すソリッドゴルフボールを製造した。
【００４５】
得られたゴルフボールの諸特性を下記基準に従い評価した。結果を表２に示す。
樹脂硬度
１ｍｍ樹脂シートから試験片７個を作成し、これら７個の試験片を重ねてＪＩＳ−Ｋ７２１５記載の測定方法にて測定した。
ｔａｎδ
厚さ約１０ｍｍ、幅約１２ｍｍ、長さ約３５ｍｍの試験片をレオメトリックス社製粘弾性スペクトルメータＲｈｉｏｓ  Ｖ  ４．３．２を用いて、周波数６２．８ｒａｄ／ｓ、昇温速度２℃／ｍｉｎにて測定した。
なお、ソリッドコア材については、厚さ１ｍｍの樹脂シートを電熱プレス（１６０℃）で作成し、約２週間、２３℃の恒温槽内に放置した後、上記方法で樹脂硬度及びｔａｎδを測定した。
打撃性能：
ドライバー（♯Ｗ１、ヘッドスピード４５ｍ／ｓ）、パター（♯ＰＴ）をそれぞれ用いて打撃を行い、各項目に従い測定した。フィーリングの評価は以下の通りである。
○：良好
△：普通
×：不良
繰り返し打撃後の塑性変形
２３℃の条件にて、ドライバーを用い、ツルーテンパー社製スイングロボットにてヘッドスピード４５ｍ／ｓで１０回打撃を繰り返した後、打撃前と打撃後の真球度を下記基準に基づいて評価した。
○：繰り返し打撃後の塑性変形（圧縮永久歪）が生じ難い
（打撃前後での真球度の差が０．３ｍｍ未満）
×：圧縮永久歪が生じ、塑性変形し易い
（打撃前後での真球度の差が０．３ｍｍ以上）
【００４６】
なお、使用した材料は、以下のものを示す。
ハイミラン１６０５、１７０６
いずれもショアＤ硬度６３のアイオノマー樹脂
（三井・デュポンポリケミカル（株）製）
ハイトレル
いずれもポリエーテルエステル系熱可塑性エラストマー
（東レ・デュポン（株）製）
（  ）内の数字は−１０℃〜２０℃の範囲におけるｔａｎδの値
３０７８：ショアＤ硬度  ３０  ガラス転移温度  −４８℃（０．０７）
４０４７：ショアＤ硬度  ４０  ガラス転移温度  −４０℃（０．０６）
４７６７：ショアＤ硬度  ４７  ガラス転移温度  −３５℃（０．０７）
ＥＧ８２００
エチレン−オクテン−コポリマー（ダウケミカル（株）製）
ＪＩＳ−Ａ硬度  ７５
プリマロイＡ１５００
ポリエーテルエステル系熱可塑性エラストマーとスチレン系ブロック共重合体とを主成分とするアロイ材料（三菱化学（株）製）
ＪＩＳ−Ａ硬度  ５５
ＡＲ２０１
エチレン−エチルアクリレート共重合樹脂に無水マレイン酸をグラフト変性したもの（三井・デュポンポリケミカル（株）製）
ＪＩＳ−Ａ硬度  ５１
Ａ７０３
エチレン−エチルアクリレート共重合樹脂
（三井・デュポンポリケミカル（株）製）
ＪＩＳ−Ａ硬度  ７７
タフテックＭ１９４３
スチレン系ブロック共重合樹脂（旭化成工業製）
ＪＩＳ−Ａ硬度  ６７
【００４７】
【表１】
0003620579.tif 000002
【００４８】
【表２】
0003620579.tif 000003
【００４９】
〔実施例９，比較例４〕
表３に示す材料を射出成形にてディンプル形成用凸部が突設された内壁を有する金型内に導入し、ワンピースソリッドゴルフボールを製造し、上記と同様にその特性を評価した。結果を表３に示す。
【００５０】
【表３】
0003620579.tif 000004
【００５１】
〔実施例１０，比較例５〕
表４に示すソリッドセンター用材料を用い、射出成形にてソリッドセンター用金型内に導入し、直径３２ｍｍのソリッドセンターを製造した。
【００５２】
次いで、得られたソリッドセンター上に天然ゴム／低イソプレンゴム＝３０／７０のブレンドゴム製の糸ゴムを交差角２０〜４０度で巻きつけ、直径約３９．３ｍｍの糸巻きコアを作成した。更にチタン白等で着色されたアイオノマー樹脂（ハイミラン１６０１／ハイミラン１５５７＝５０／５０）にて半球殻状のハーフカップを作成した。このハーフカップで上記糸巻きコアを被包して、１４５℃、５分間の条件でコンプレッション成形を行い、糸巻きゴルフボールを得た。得られた糸巻きゴルフボールの特性を表４に示す。なお、表中項目の商品名は、以下の通りである。
ハイミラン１６０１
三井・デュポンポリケミカル（株）製Ｎａ系アイオノマー樹脂
ショアＤ硬度  ５８
ハイミラン１５５７
三井・デュポンポリケミカル（株）製Ｚｎ系アイオノマー樹脂
ショアＤ硬度  ５７
【００５３】
【表４】
0003620579.tif 000005
【００５４】
【発明の効果】
本発明のゴルフボール用材料は、各種ゴルフボールの芯材として好適で、圧縮永久歪が生じ難く、塑性変形が起こりにくい上、高反発弾性を有し、フィーリングが良好で、飛距離の向上を図ることができるソリッドゴルフボール、糸巻きゴルフボール、ワンピースゴルフボールを得ることができる。